【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
所定量の単層カーボンナノチューブを界面活性剤水溶液と混合して、界面活性剤−ナノチューブの混合物を形成するステップと、
前記界面活性剤−ナノチューブの混合物に超音波をかけて、界面活性剤−ナノチューブの分散体を形成するステップと、
重合開始剤を前記界面活性剤−ナノチューブの分散体と混合して、界面活性剤−ナノチューブ−開始剤の混合物を形成するステップと、
所定量のモノマーを所定量の疎水性物質と混合して、モノマー−疎水性物質の混合物を形成するステップと、
重合触媒を前記モノマー−疎水性物質の混合物と混合して、モノマー−疎水性物質−重合触媒の混合物を形成するステップと、
前記界面活性剤−ナノチューブ−開始剤の混合物を前記モノマー−疎水性物質−重合触媒の混合物と混合して、モノマー−ナノチューブの混合物を形成するステップと、
前記モノマー−ナノチューブの混合物に超音波をかけて、モノマー−ナノチューブのミニエマルションを形成し、その結果、その中で重合を起こして、前記カーボンナノチューブ充填複合体を形成するステップと
を含む、カーボンナノチューブ充填複合体を製造する方法。
【請求項２】
所定量の単層カーボンナノチューブを混合する前記ステップにおいて、前記単層カーボンナノチューブを官能化する、請求項１に記載の方法。
【請求項３】
所定量の単層カーボンナノチューブを混合する前記ステップにおいて、前記単層カーボンナノチューブが、触媒物質と結合しており、前記触媒物質の少なくとも一部が、前記ナノチューブの成長のために使用される、請求項１または２に記載の方法。
【請求項４】
前記触媒物質が、ＶＩｂ族から選択される金属およびＶＩＩＩ族から選択される金属を含む、請求項３に記載の方法。
【請求項５】
前記触媒物質が、ＣｏおよびＭｏを含む、請求項４に記載の方法。
【請求項６】
前記触媒物質が、シリカ、アルミナ、モレキュラーシーブゼオライト、ＭＣＭ−４１、ＭｇＯ、ＺｒＯ２、およびアルミニウム安定化酸化マグネシウムからなる群から選択される担体物質を含む、請求項３に記載の方法。
【請求項７】
前記触媒物質が、担体物質として親水性シリカ、沈降性シリカ、ヒュームドシリカおよび／または疎水性シリカを含む、請求項３に記載の方法。
【請求項８】
所定量の単層カーボンナノチューブを界面活性剤水溶液と混合する前記ステップにおいて、前記界面活性剤水溶液が、陽イオン性、陰イオン性、または非イオン性である、請求項１から７の何れか１つに記載の方法。
【請求項９】
前記界面活性剤が、ドデシル硫酸ナトリウム（ＳＤＳ）、ラウリル硫酸ナトリウム（ＳＬＳ）、ドデシルベンゼンスルホン酸ナトリウム（ＮａＤＤＢＳ）、臭化セチルトリメチルアンモニウム（ＣＴＡＢ）、臭化オクタデシルピリジニウム（ＯＤＰＢ）、ノニルフェノールポリエトキシレート（ＮＰ−４０）等のポリ（エチレンオキシド）誘導体、ポリビニルアルコール（ＰＶＯＨ）、タージトール（ｔｅｒｇｉｔｏｌ）、およびそれらの組合せの少なくとも１つである、請求項８に記載の方法。
【請求項１０】
重合開始剤を混合する前記ステップにおいて、前記重合開始剤が、ラウロイルペルオキシド（ＬＰＯ）、クミルペルオキシド（ＣＵＰＯ）、過酸化ベンゾイル（ＢＰＯ）、過硫酸ナトリウム（ＮａＰＳ）および過硫酸カリウム（ＫＰＳ）、２，２’−アゾビスイソブチロニトリル（ＡＩＢＮ）、ならびに２，２’−アゾビス（２−メチルプロピオンアミジン）二塩化水素化物（Ｖ５０）の少なくとも１つである、請求項１から９の何れか１つに記載の方法。
【請求項１１】
所定量のモノマーを疎水性物質と混合する前記ステップにおいて、前記モノマーが、スチレン、イソプレン、塩化ビニルベンジル（ＶＢＣ）、塩化ビニル、酢酸ビニル、アクリルアミド（ＡＭ）、アクリロニトリル（ＡＮ）、アクリル酸（ＡＡ）、メタクリル酸メチル（ＭＭＡ）、メタクリル酸ブチル（ＢｕＡ）、メタクリル酸ラウリル（ＬＭＡ）、メタクリル酸ドデシル（ＤＭＡ）、メタクリル酸ステアリル（ＳＭＡ）等のメタクリル酸エステル、エポキシ樹脂（ジアミン／ジエポキシド）、およびそれらの組合せの少なくとも１つである、請求項１から１０の何れか１つに記載の方法。
【請求項１２】
所定量のモノマーを疎水性物質と混合する前記ステップにおいて、前記疎水性物質が、セチルアルコール（ＣＡ）、シロキサン、フッ素化アルカン、イソシアネート、ヘキサデカン、オリーブ油、およびそれらの組合せの少なくとも１つである、請求項１から１１の何れか１つに記載の方法。
【請求項１３】
重合触媒を混合する前記ステップにおいて、前記重合触媒が、ポリスチレン−ＡｌＣｌ３、ＰＭＭＡ（ポリメタクリル酸メチル）−ＡｌＣｌ３、または酸触媒と錯形成しやすい任意のモノマーもしくはモノマーの組合せの少なくとも１つである、請求項１から１２の何れか１つに記載の方法。
【請求項１４】
モノマー−ナノチューブのミニエマルションの前記形成を引き起こすために、前記モノマー−ナノチューブの混合物に超音波をかける前記ステップにおいて、前記モノマー−ナノチューブのミニエマルションが、５０〜５００ｎｍの直径を有する凝集体を主に含んでいる、請求項１から１３の何れか１つに記載の方法。
【請求項１５】
前記凝集体が、５０〜１２５ｎｍの直径を主に有する、請求項１４に記載の方法。
【請求項１６】
前記凝集体が、５０〜１００ｎｍの直径を主に有する、請求項１５に記載の方法。
【請求項１７】
前記カーボンナノチューブ充填複合体が、１０５Ω−ｃｍ未満の電気抵抗率を有する、請求項１から１６の何れか１つに記載の方法。
【請求項１８】
前記カーボンナノチューブ充填複合体が、１０７Ω−ｃｍ未満の電気抵抗率を有する、請求項１から１７の何れか１つに記載の方法。
【請求項１９】
請求項１から１８の何れか１つに記載した方法によって製造されるカーボンナノチューブ充填複合体。
【請求項２０】
カーボンナノチューブを１つの疎水性物質における１つのモノマー、または、２以上の異なるモノマーと混合して、ナノチューブ−モノマーの混合物を形成するステップと、前記ナノチューブ−モノマーの混合物を重合条件に晒すステップとを含むカーボンナノチューブ充填複合体を形成する方法であって、前記１つのモノマーまたは２以上のモノマーの重合が、前記単層カーボンナノチューブの存在下で起こり、前記カーボンナノチューブ充填複合体を形成する方法。
【請求項２１】
所定量の単層カーボンナノチューブを界面活性剤水溶液と混合して、界面活性剤−ナノチューブの混合物を形成するステップと、
前記界面活性剤−ナノチューブの混合物に超音波をかけて、界面活性剤−ナノチューブの分散体を形成するステップと、
重合開始剤を前記界面活性剤−ナノチューブの分散体と混合して、界面活性剤−ナノチューブ−開始剤の混合物を形成するステップと、
所定量のモノマーを所定量の疎水性物質と混合して、モノマー−疎水性物質の混合物を形成するステップと、
重合触媒を前記モノマー−疎水性物質の混合物と混合して、モノマー−疎水性物質−重合触媒の混合物を形成するステップと、
前記界面活性剤−ナノチューブ−開始剤の混合物を前記モノマー−疎水性物質−重合触媒の混合物と混合して、モノマー−ナノチューブの混合物を形成するステップと、
前記モノマー−ナノチューブの混合物に超音波をかけて、モノマー−ナノチューブのミニエマルションを形成し、その結果、その中で重合を起こして、前記カーボンナノチューブ充填複合体を形成するステップと
からなるステップの１つまたは複数を任意に含む、カーボンナノチューブ充填複合体を製造する方法。
【請求項２２】
所定量の単層カーボンナノチューブを界面活性剤水溶液と混合して、界面活性剤−ナノチューブの混合物を形成するステップと、
前記界面活性剤−ナノチューブの混合物に超音波をかけて、界面活性剤−ナノチューブの分散体を形成するステップと、
重合開始剤を前記界面活性剤−ナノチューブの分散体と混合して、界面活性剤−ナノチューブ−開始剤の混合物を形成するステップと、
所定量のモノマーを所定量の疎水性物質と混合して、モノマー−疎水性物質の混合物を形成するステップと、
重合触媒を前記モノマー−疎水性物質の混合物と混合して、モノマー−疎水性物質−重合触媒の混合物を形成するステップと、
前記界面活性剤−ナノチューブ−開始剤の混合物を前記モノマー−疎水性物質−重合触媒の混合物と混合して、モノマー−ナノチューブの混合物を形成するステップと、
前記モノマー−ナノチューブの混合物に超音波をかけて、モノマー−ナノチューブのミニエマルションを形成し、その結果、その中で重合を起こして、前記カーボンナノチューブ充填複合体を形成するステップと
からなるステップの１つまたは複数を任意に含む方法によって製造されたカーボンナノチューブ充填複合体。
【請求項２３】
所定量のナノチューブを界面活性剤と混合して、界面活性剤−ナノチューブの混合物を形成するステップと、
前記界面活性剤−ナノチューブの混合物に超音波をかけて、界面活性剤−ナノチューブの分散体を形成するステップと、
重合開始剤を前記界面活性剤−ナノチューブの分散体と混合して、界面活性剤−ナノチューブ−開始剤の混合物を形成するステップと、
所定量のモノマーを所定量の疎水性物質と混合して、モノマー−疎水性物質の混合物を形成するステップと、
重合触媒を前記モノマー−疎水性物質の混合物と混合して、モノマー−疎水性物質−重合触媒の混合物を形成するステップと、
前記界面活性剤−ナノチューブ−開始剤の混合物を前記モノマー−疎水性物質−重合触媒の混合物と混合して、モノマー−ナノチューブの混合物を形成するステップと、
前記モノマー−ナノチューブの混合物に超音波をかけるステップと
からなるステップの１つまたは複数を任意に含む、ナノチューブ充填複合体を製造する方法。
【請求項２４】
所定量のナノチューブを界面活性剤と混合して、界面活性剤−ナノチューブの混合物を形成するステップと、
前記界面活性剤−ナノチューブの混合物に超音波をかけて、界面活性剤−ナノチューブの分散体を形成するステップと、
重合開始剤を前記界面活性剤−ナノチューブの分散体と混合して、界面活性剤−ナノチューブ−開始剤の混合物を形成するステップと、
所定量のモノマーを所定量の疎水性物質と混合して、モノマー−疎水性物質の混合物を形成するステップと、
重合触媒を前記モノマー−疎水性物質の混合物と混合して、モノマー−疎水性物質−重合触媒の混合物を形成するステップと、
前記界面活性剤−ナノチューブ−開始剤の混合物を前記モノマー−疎水性物質−重合触媒の混合物と混合して、モノマー−ナノチューブの混合物を形成するステップと、
前記モノマー−ナノチューブの混合物に超音波をかけるステップと
からなるステップの１つまたは複数を任意に含む方法によって製造されるナノチューブ充填複合体。
【請求項２５】
ナノチューブをモノマーと混合して、ナノチューブ−モノマーの混合物を形成するステップと、前記ナノチューブ−モノマーの混合物を重合条件に晒すステップとを任意に含む、ナノチューブ充填複合体を形成する方法。
【請求項２６】
単層カーボンナノチューブをモノマーと混合して、前記単層カーボンナノチューブが、この単層カーボンナノチューブの成長に係る触媒物質と依然として結合しているところのナノチューブ−モノマーの混合物を形成するステップと、前記ナノチューブ−モノマーの混合物を重合条件に晒すステップとを含むカーボンナノチューブ充填複合体を形成する方法であって、前記モノマーの重合が、前記単層カーボンナノチューブの存在下で起こり、前記触媒物質を含む前記カーボンナノチューブ充填複合体を形成する方法。
【請求項２７】
前記触媒物質が、ＶＩｂ族から選択される金属およびＶＩＩＩ族から選択される金属を含む、請求項２６に記載の方法。
【請求項２８】
前記触媒物質が、ＣｏおよびＭｏを含む、請求項２６に記載の方法。
【請求項２９】
前記触媒物質が、シリカ、アルミナ、モレキュラーシーブゼオライト、ＭＣＭ−４１、ＭｇＯ、ＺｒＯ２、およびアルミニウム安定化酸化マグネシウムからなる群から選択される担体物質を含む、請求項２６から２８の何れか１つに記載の方法。
【請求項３０】
前記触媒物質が、担体物質として親水性シリカ、沈降性シリカ、ヒュームドシリカまたは疎水性シリカを含む、請求項２６から２９の何れか１つに記載の方法。
【請求項３１】
請求項２６から３０の何れか１つに記載した方法によって製造されるカーボンナノチューブ充填複合体。
【請求項３２】
所定量の単層カーボンナノチューブを界面活性剤水溶液と混合して、前記単層カーボンナノチューブが、この単層カーボンナノチューブの成長に係る触媒物質と依然として結合しているところの界面活性剤−ナノチューブの混合物を形成するステップと、
前記界面活性剤−ナノチューブの混合物に超音波をかけて、界面活性剤−ナノチューブの分散体を形成するステップと、
モノマーを提供するステップと、
重合触媒を提供するステップと、
重合開始剤を提供するステップと、
前記界面活性剤−ナノチューブの分散体を、前記モノマー、重合触媒および重合開始剤と、重合条件下で混合して、前記モノマーを前記単層カーボンナノチューブとｉｎ−ｓｉｔｕ重合させて、カーボンナノチューブ充填複合体を形成するステップと
を含む、カーボンナノチューブ充填複合体を製造する方法。
【請求項３３】
ポリマー材料および単層カーボンナノチューブからなるカーボンナノチューブ充填複合体であって、単層カーボンナノチューブを成長させるために用いられた触媒物質を含むカーボンナノチューブ充填複合体。